(57)【要約】【課題】自然木（突板）の有する美感を損なうことなく、更に高度な意匠性が付与された木質化粧板を、有利に安価に提供すること、及びそのような木質化粧板を有利に製造し得る方法を提供すること。【解決手段】硬質の基材４と、かかる基材４上に固着された、木質の突板６を含む突板シート層１０と、かかる突板シート層１０上に配置されて固定される、所定の製品表面形状を有するように、透明な樹脂を用いて成形された透明パネル１４と、突板シート層１０と透明パネル１４との間に介在せしめられて、それら突板シート層１０と透明パネル１４に密着せしめられた、それら突板シート層１０と透明パネル１４の表面に対して濡れ性を有する透明な液状乃至はゲル状の樹脂を用いて形成された密着層１２から、木質化粧板２を構成した。【選択図】図１
2009096143.tif 000002
【特許請求の範囲】
【請求項１】
硬質の基材と、
該基材上に固着された、木質の突板を含む突板シート層と、
該突板シート層上に配置されて固定される、所定の製品表面形状を有するように、透明な樹脂を用いて成形された透明パネルと、
該突板シート層と該透明パネルとの間に介在せしめられて、それら突板シート層と透明パネルに密着せしめられた、それら突板シート層と透明パネルの表面に対して濡れ性を有する透明な液状乃至はゲル状の樹脂を用いて形成された密着層とを、
有することを特徴とする木質化粧板。
【請求項２】
前記透明パネルが、前記基材の側面を覆うように垂下する側壁部を一体的に有していることを特徴とする請求項１に記載の木質化粧板。
【請求項３】
前記密着層が、前記突板シート層と前記透明パネルとを接合せしめるバインダ層であることを特徴とする請求項１又は請求項２に記載の木質化粧板。
【請求項４】
前記透明パネルが、前記基材の側面を覆うように垂下する側壁部を一体的に有し、そして該側壁部と前記基材との間に、それらを固定するための固定機構が設けられていることを特徴とする請求項１乃至請求項３の何れか一つに記載の木質化粧板。
【請求項５】
前記固定機構が、前記透明パネルの側壁部と前記基材の何れか一方に設けられた爪部と、それらの何れか他方に設けられた、該爪部に係止する係止部とから構成されている請求項４に記載の木質化粧板。
【請求項６】
前記透明パネルの側壁部における前記固定機構の配設部位が、不透明な有色部位とされていることを特徴とする請求項４又は請求項５に記載の木質化粧板。
【請求項７】
前記突板シート層が、前記突板とそれを支持する裏打ち層とから構成されていることを特徴とする請求項１乃至請求項６の何れか一つに記載の木質化粧板。
【請求項８】
前記突板シート層と前記密着層との間に、透明な着色層であるカラークリア層が形成されていることを特徴とする請求項１乃至請求項７の何れか一つに記載の木質化粧板。
【請求項９】
所定の製品表面形状を有するように、透明な樹脂を用いて成形された透明パネルを準備する工程と、
硬質の基材上に、木質の突板を含む突板シート層を固着せしめる工程と、
該突板シート層上に位置せしめられ得るように、該突板シート層と前記透明パネルの表面に対して濡れ性を有する透明な液状乃至はゲル状の樹脂を用いて形成される密着層を形成する工程と、
前記予め準備された透明パネルを用い、該密着層が該突板シート層と該透明パネルとの間に介在せしめられて、それら突板シート層と透明パネルに密着させられるように、該透明パネルを組み付ける工程とを、
含むことを特徴とする木質化粧板の製造方法。
【請求項１０】
前記透明パネルの組付け工程の後、前記透明な液状乃至はゲル状の樹脂が硬化せしめられることを特徴とする請求項９に記載の木質化粧板の製造方法。
【発明の詳細な説明】
【技術分野】
【０００１】
本発明は、木質化粧板及びその製造方法に係り、特に、優れた意匠性を有すると共に、従来に比して製造コストが有利に低減された木質化粧板、及びそのような木質化粧板を有利に製造する方法に関するものである。
【背景技術】
【０００２】
従来から、木目等の美しい模様を有する木材（突板）を基材表面に貼り付けて、仕上げた木質化粧板は、高級な木質の表面を、手軽に且つ低コストに得ることが出来るところから、自動車用内装部品や家具、建築材、家電製品等の様々な製品の表面材として、広く利用されて来ている。そして、そのような木質化粧板は、突板の表面を塗装して、その表面にクリア塗膜を形成したり、或いは突板の表面に透明樹脂シートを貼着すること等によって製造されて来ており、それらクリア塗膜や透明樹脂シートによって、化粧板表面の傷付き等が有利に防止されると共に、突板に光沢や深みを付与して、高度な意匠性を発揮せしめ得るようになっている。
【０００３】
しかしながら、そのような従来の木質化粧板のうち、突板の表面に塗装によってクリア塗膜が形成されてなる木質化粧板にあっては、そのクリア塗膜によって、突板の伸縮による表面の荒れを防いだり、また充分な耐候性や耐久性、耐傷付き性等を確保するために、一般に、４００μｍ以上の膜厚にて形成される必要があるが、そのような厚い膜厚とするためには、１回の塗装では膜厚を確保できないところから、複数回の塗装を行なう必要があったのであり、また２回目以降の塗装の際には、下地となる塗膜を乾燥し、硬化した塗膜に対して研磨を行なってから、塗装しなければならないため、その製造コストが必然的に高くなることとなって、得られる木質化粧板が高価なものとなってしまうという問題を有していたのである（特開平６−９２０９３号公報参照）。
【０００４】
一方、突板の表面に透明樹脂シートを貼着してなる木質化粧板にあっても、かかる透明樹脂シートとして、従来から採用されて来ている表面硬度の高い硬直な樹脂シートを用いた場合には、複雑な表面形状を有する基板（突板）に対しては、シートをその表面形状に追従させることが難しく、シートが波打ったような形状になったり、皺や剥れ等を生じたりするという問題があったのであり、従って、採用され得る表面形状に制限のあるものであった。また、そのような透明樹脂シートとして、柔軟な樹脂シートを用いた場合には、シートが基材（突板）の形状に追従し易いものの、表面硬度が低く、耐傷付き性に劣ると共に、シートが突板（木材）の表面の凹凸を拾って、得られる木質化粧板の表面が意図しない凸凹の表面となってしまい、高級感に欠けるものとなる等という問題があった（特開平６−２９３０８３号公報、特開２０００−２８９３９５号公報等参照）。
【０００５】
さらに、そのようなシートの波打ちや皺、剥れ等の問題を解消すべく、特開平１０−３２３９５８号公報には、所謂ホットプレスによって、突板の表面に透明樹脂シートを貼着するようにした木質化粧板が明らかにされているが、ホットプレスの際の加熱により、突板に反りやひび割れ等が発生し易いといった問題を有していると共に、プレス操作によって、突板の表面に表れる繊維や導管等が潰されてしまい、得られる木質化粧板の意匠が平面的なものとなって、自然木特有の木質感が損なわれるといった問題も内在していた。
【０００６】
加えて、上記したようなクリア塗膜の形成や透明樹脂シートの貼着により得られる木質化粧板以外の木質化粧板として、特開２００４−２６２１５２号公報には、（ａ）年輪突板を膨潤保持剤にて処理する前処理工程と、（ｂ）かかる工程（ａ）により得られた年輪突板を、含水率が１５重量％以下となるまで乾燥させる乾燥工程と、（ｃ）一の透明板と他の透明板との間に、前記工程（ｂ）より得られた年輪突板を透明樹脂と共に挟まれるように積層し、圧締一体化する積層化工程とよりなる方法にて製造される、木質化粧板が明らかにされているが、そのような木質化粧板にあっては、得られる木質化粧板が平板形状であるために、自動車用内装部品等の立体形状を呈する木質化粧板に対しては、適用出来ないといった問題を内在していたのである。
【０００７】
【特許文献１】特開平６−９２０９３号公報
【特許文献２】特開平６−２９３０８３号公報
【特許文献３】特開２０００−２８９３９５号公報
【特許文献４】特開平１０−３２３９５８号公報
【特許文献５】特開２００４−２６２１５２号公報
【発明の開示】
【発明が解決しようとする課題】
【０００８】
ここにおいて、本発明は、上述せる如き事情を背景にして為されたものであって、その解決課題とするところは、自然木（突板）の有する美感を損なうことなく、更に高度な意匠性が付与された木質化粧板を、有利に安価に提供すること、及びそのような木質化粧板を有利に製造し得る方法を提供することにある。
【課題を解決するための手段】
【０００９】
そして、本発明は、上記した課題又は明細書全体の記載や図面から把握される課題を解決するために、以下に列挙する各種の態様において、好適に実施され得るものであるが、また、以下に記載の各態様は、任意の組合せにおいても採用可能である。なお、本発明の態様乃至は技術的特徴は、以下に記載のものに何等限定されることなく、明細書全体の記載並びに図面に開示の発明思想に基づいて認識され得るものであることが、理解されるべきである。
【００１０】
（１）  硬質の基材と、該基材上に固着された、木質の突板を含む突板シート層と、該突板シート層上に配置されて固定される、所定の製品表面形状を有するように、透明な樹脂を用いて成形された透明パネルと、該突板シート層と該透明パネルとの間に介在せしめられて、それら突板シート層と透明パネルに密着せしめられた、それら突板シート層と透明パネルの表面に対して濡れ性を有する透明な液状乃至はゲル状の樹脂を用いて形成された密着層とを、有することを特徴とする木質化粧板。
【００１１】
（２）  前記透明パネルが、前記基材の側面を覆うように垂下する側壁部を一体的に有していることを特徴とする上記態様（１）に記載の木質化粧板。
【００１２】
（３）  前記密着層が、前記突板シート層と前記透明パネルとを接合せしめるバインダ層であることを特徴とする上記態様（１）又は（２）に記載の木質化粧板。
【００１３】
（４）  前記透明パネルが、前記基材の側面を覆うように垂下する側壁部を一体的に有し、そして該側壁部と前記基材との間に、それらを固定するための固定機構が設けられていることを特徴とする上記態様（１）乃至（３）の何れか一つに記載の木質化粧板。
【００１４】
（５）  前記固定機構が、前記透明パネルの側壁部と前記基材の何れか一方に設けられた爪部と、それらの何れか他方に設けられた、該爪部に係止する係止部とから構成されている上記態様（４）に記載の木質化粧板。
【００１５】
（６）  前記透明パネルの側壁部における前記固定機構の配設部位が、不透明な有色部位とされていることを特徴とする上記態様（４）又は（５）に記載の木質化粧板。
【００１６】
（７）  前記突板シート層が、前記突板とそれを支持する裏打ち層とから構成されていることを特徴とする上記態様（１）乃至（６）の何れか一つに記載の木質化粧板。
【００１７】
（８）  前記突板シート層と前記密着層との間に、透明な着色層であるカラークリア層が形成されていることを特徴とする上記態様（１）乃至（７）の何れか一つに記載の木質化粧板。
【００１８】
（９）  所定の製品表面形状を有するように、透明な樹脂を用いて成形された透明パネルを準備する工程と、硬質の基材上に、木質の突板を含む突板シート層を固着せしめる工程と、該突板シート層上に位置せしめられ得るように、該突板シート層と前記透明パネルの表面に対して濡れ性を有する透明な液状乃至はゲル状の樹脂を用いて形成される密着層を形成する工程と、前記予め準備された透明パネルを用い、該密着層が該突板シート層と該透明パネルとの間に介在せしめられて、それら突板シート層と透明パネルに密着させられるように、該透明パネルを組み付ける工程とを、含むことを特徴とする木質化粧板の製造方法。
【００１９】
（１０）  前記透明パネルの組付け工程の後、前記透明な液状乃至はゲル状の樹脂が硬化せしめられることを特徴とする上記態様（９）に記載の木質化粧板の製造方法。
【発明の効果】
【００２０】
このような本発明に従う木質化粧板にあっては、従来のクリア塗装や透明樹脂シートに代えて、透明な樹脂を用いて成形された所定の表面形状を有する硬質の透明パネルが用いられているところから、従来に比して、木質化粧板の表面を、効果的に、低コストにて高硬度のものと為し得て、その表面の耐傷付き性が有利に向上され得るようになっていると共に、突板表面の凹凸の影響を受けることがなく、極めて優れた平滑度を有する表面と為し得ることとなったのである。しかも、かかる透明パネルは、所定の表面形状を有するように予め成形されてなる樹脂成形品であるところから、突板の表面に一定の厚みをもって形成せしめられるクリア塗膜や透明樹脂シートによっては到底不可能な、突板（基材）の表面形状とは異なる、三次元的な表面形状を有する木質化粧板が、皺や剥れ等の問題を一切生じることなく、有利に安価に得られることとなるのである。
【００２１】
また、本発明にあっては、そのような透明パネルと突板シート層が、それらの表面に対して濡れ性を有する透明な液状乃至はゲル状の樹脂から形成される密着層を介して、密着せしめられているところから、突板シート層（突板）の表面が濡らされることによって、木質化粧板の意匠が深みのある意匠とされ得る一方、透明パネルの表面が濡らされることによって、透明パネルの樹脂感が目立ち過ぎることなく、下層の突板の木目や木質感が鮮やかに表れることとなる。しかも、そのような透明パネルと突板シート層との密着は、従来のホットプレスによる透明樹脂シートの貼着操作とは異なり、高温・高圧をかけることなく、比較的小さな押圧力を作用せしめれば足りるため、目的とする木質化粧板は有利に低コストにて製造され得ると共に、突板表面に表れる繊維や導管等が何等潰されることなく、その木質感が有利に発揮せしめられ得る特徴を有しているのである。
【００２２】
そして、かかる木質化粧板の本発明に従う製造方法にあっては、そのような優れた特徴を有する木質化粧板が、従来に比して、容易に且つ低コストにて得られることとなるのである。
【発明を実施するための最良の形態】
【００２３】
以下、本発明を更に具体的に明らかにするために、本発明の代表的な一実施形態について、図面を参照しつつ、詳細に説明する。
【００２４】
先ず、図１には、本発明に従う木質化粧板の一例として、自動車用内装部品として用いられる木質化粧板２の縦断面形態が、概略的に示されている。この図１からも明らかなように、木質化粧板２は、全体として、５〜１０ｍｍ程度の厚さを有する矩形形状を呈しており、その裏面側部分を構成する基材４と、かかる基材４上に固着された、突板６と裏打ち層８とからなる突板シート層１０と、木質化粧板２の表面側部分を構成する上壁部１４ａ及び側面側部分を構成する側壁部１４ｂからなる透明パネル１４と、かかる透明パネル１４の上壁部１４ａと突板シート層１０との間に介在せしめられて、それらを互いに密着せしめる密着層１２とを有し、それらが一体的に積層されて構成されている。
【００２５】
そこにおいて、基材４は、硬質の材料、例えば、自動車用内装部品の形成材料としてよく用いられるＡＢＳ樹脂やポリカーボネート／ＡＢＳ樹脂、ポリプロピレン樹脂、ポリエチレン樹脂、ナイロン樹脂、ノリル樹脂、ポリブチレンテレフタレート樹脂等の熱可塑性の樹脂材料を用いて形成されており、全体として、２〜５ｍｍ程度の厚さを有する矩形形状を呈している。
【００２６】
また、かかる基材４上に固着される突板シート層１０の表面側を構成する突板６としては、通常、木質化粧板の突板として一般的に採用されている、スギやヒノキ、ウォールナット、チェリー、メープル、チーク等の木目の美しい木材が、従来と同様に、板目や柾目、杢目等の所望の木目が現われるように、０．１〜０．２ｍｍ程度の厚さの平板状にスライスされた後、乾燥処理等の処理が施されたものが、用いられることとなる。
【００２７】
なお、本発明にあっては、かかる乾燥処理の後、組付け後における突板６からの気泡の発生を防ぐために、突板６に対して、減圧又は加圧下において、フェノール樹脂やメラミン樹脂、ジアリルフタレート樹脂、ウレタン樹脂、シリコーン樹脂等の樹脂を含浸せしめる含浸処理が施されることが好ましく、更に、突板６の色調を整えるために、染料や顔料による着色処理が、有利に採用され得るのである。
【００２８】
さらに、かかる突板６の裏面には、突板６の搬送工程における損傷等を防止すると共に、木質化粧板２の組付け後に、突板６が乾燥して、割れ破損や波打ち変形が惹起されることを防ぐために、それを支持する裏打ち層８が、公知の接着剤により接着されており、それら突板６と裏打ち層８によって、突板シート層１０が形成されているのである。なお、かかる裏打ち層８としては、一般に、厚さ：０．１〜０．２ｍｍ程度のクラフト紙や樹脂含浸紙等の紙、織布や不織布等の布帛等が適宜に用いられ得るが、前記した目的を達成し得るものであれば、特にこれらに限定されるものではなく、樹脂フィルムや金網等も、目的に応じて適宜に選択され得ることとなる。
【００２９】
そして、そのような突板シート層１０が、突板６が表面側（図１において、上側）に、裏打ち層８が裏面側（図１において、下側）になる形態で、基材４上に積層されて、ウレタン系接着剤等の公知の接着剤により接着されることによって、固着せしめられているのである。
【００３０】
一方、木質化粧板２の表面側部分及び側面側部分を構成する透明パネル１４は、アクリル樹脂やポリカーボネート樹脂、シクロオレフィン樹脂、ノルボルネン樹脂、ポリアリレート樹脂等の透明な樹脂成形品を与える樹脂材料が、射出成形等の従来から公知の樹脂成形法によって、図１に示されるように、突板６の表面形状に対応した平滑な表面形状を有する上壁部１４ａと、かかる上壁部１４ａから、突板シート層１０や基材４の側面を覆うように垂下する側壁部１４ｂとを一体的に有するように成形されることにより、形成されている。なお、そこにおいて、上壁部１４ａの厚さは特に限定されるものではないものの、一般に、１〜４ｍｍ程度の厚さとされており、より好ましくは、１〜２ｍｍ程度の厚さとされることとなる。なお、この厚さが薄過ぎる場合には、成形が困難である上に、強度が不充分となる恐れがあり、また厚過ぎる場合には、特に、木質化粧板２の角部や曲線部において透明パネル１４の樹脂感が目立ち、得られる木質化粧板２の美感が損なわれる恐れがあるため望ましくない。また、側壁部１４ｂの厚さは、側壁部１４ｂの流動距離が、上壁部１４ａの流動距離に比して短いため、より薄くすることが可能であるが、充分な強度を確保するために、一般に、０．５〜１．５ｍｍ程度とされることとなる。
【００３１】
このように、本発明においては、木質化粧板２の表面側部分が、硬質の透明樹脂からなる透明パネル１４にて構成されており、それによって、木質化粧板２に対して光沢感が付与されていると共に、その表面が、有利に高硬度の表面とされて、木質化粧板２の耐傷付き性が有利に向上せしめられている。
【００３２】
そして、本発明に従う木質化粧板２にあっては、透明パネル１４が、硬質な樹脂材料にて形成されているところから、従来の柔軟な透明樹脂シートのように、突板６表面の凹凸の影響を受けて、木質化粧板２の表面が、意図しない凸凹な表面となってしまうようなことが有利に回避され得るのであり、以て、極めて優れた平滑度を有する表面が、有利に容易に得られることとなるのである。しかも、そのような優れた平滑度を有する表面は、そのような表面を与える成形キャビティ内にて樹脂成形操作を実施することによって、有利に低コストにて得られるのである。
【００３３】
加えて、本実施形態においては、基材４及び突板シート層１０の側面が、透明パネル１４の上壁部１４ａから垂下する側壁部１４ｂにて覆われているところから、突板１０が空気に晒されて、酸化により変色したり、空気中の水分により伸縮して、変形したりするようなことが有利に回避され得るのであり、以て、木質化粧板２の優れた意匠性が、長期に亘って有利に発揮せしめられ得るのである。
【００３４】
そして、本発明にあっては、上述したように、突板シート層１０上に、硬質な透明パネル１４が配置される一方、そのような透明パネル１４の上壁部１４ａと、突板シート層１０とが、密着層１２を介して密着せしめられているところに、大きな特徴を有しているのである。
【００３５】
そこにおいて、密着層１２は、硬質な透明樹脂を与える液状乃至はゲル状の樹脂材料を用いて、それが突板シート層１０と透明パネル１４との間に介在せしめられた後、硬化させられることによって、形成されている。ここで、そのような液状乃至はゲル状の樹脂材料としては、例えば、ウレタン樹脂やシリコーン樹脂、エポキシ樹脂、不飽和ポリエステル樹脂等を与える２液硬化型の液状乃至はゲル状の樹脂材料や、アクリル樹脂、エポキシ樹脂等を与える紫外線硬化型の液状乃至はゲル状の樹脂材料、ポリカーボネート樹脂、アクリル樹脂、ポリスチレン樹脂、スチレン−ブタジエン樹脂、スチレン−アクリロニトリル樹脂、スチレン−アクリル樹脂、アクリロニトリル−ブタジエン−スチレン樹脂、セルロース樹脂、ポリ塩化ビニル樹脂、ポリスルホン樹脂、ポリエチレンテレフタレート樹脂等を与える熱硬化型の液状乃至はゲル状の樹脂材料等の各種の樹脂材料が、例示され得る。なお、本発明にあっては、かかる密着層１２は、下層の突板６の意匠性が有利に発揮され得るように、光線透過率が高いものがより望ましく、更に、作業性の観点から、粘性の高いものがより望ましい。なお、かかる密着層１２の厚さは、特に限定されるものではなく、目的に応じて適宜に設定されることとなるが、一般に、１ｍｍ程度の厚さが採用されることとなる。
【００３６】
このように、本発明にあっては、密着層１２が、液状乃至はゲル状の樹脂材料を用いて形成されているところから、突板シート層１０が複雑な表面形状を有している場合であっても、密着層１２が自由にその表面形状に追従して、突板シート層１０と透明パネル１４とが、有利に隙間なく密着せしめられることとなるのである。しかも、そのような密着操作には、単なる低い押圧力による押圧操作で充分であって、何等高温・高圧が必要とされるものではないところから、突板６の表面の繊維や導管等が潰される恐れがなく、得られる木質化粧板２において、突板６の木質感が、有利に発揮せしめられ得ることとなる。
【００３７】
また、かかる密着層１２は、突板シート層１０（突板６）及び透明パネル１４の表面を濡らしつつ、それらを密着せしめるものであるところから、最終的に得られる木質化粧板２において、優れた意匠性が発揮され得ることとなるのである。具体的には、突板６の表面が、密着層１２によって濡らされることによって、乾いた木材よりも深みのある、所謂濡れ色を呈するようになると共に、透明パネル１４の表面が、密着層１２によって濡らされることによって、密着層１２と透明パネル１４との界面における光の乱反射が効果的に抑えられ、以て、透明パネル１４の樹脂感が目立ちすぎることなく、得られる木質化粧板２に美しい光沢感が与えられると共に、突板６の木質感が、鮮やかに発揮せしめられることとなるのである。
【００３８】
これに対して、そのような密着層１２を介在せしめることなく、突板シート層１０と透明パネル１４とを単に積層せしめた場合にあっては、それら突板シート層１０と透明パネル１４との間に空気の層が存在せしめられることとなり、かかる透明パネルと空気層との界面において、光の乱反射が惹起せしめられて、透明パネル１４が白っぽくなって、その樹脂感が目立ち、下層の突板６の美感が充分に発揮され得ないのである。
【００３９】
さらに、本実施形態においては、密着層１２が、硬質な透明樹脂を与える樹脂材料にて形成されているところから、かかる密着層１２が、突板シート層１０と透明パネル１４との間に介在せしめられた後、硬化されることによって、突板シート層１０と透明パネル１４とを密着せしめると同時に、それらを接合するバインダ層としても機能することとなるのであり、以て、透明パネル１４と突板シート層１０との接合が、有利に行なわれるようになっているのである。また、そのような硬化された密着層１２は、木質化粧板２の搬送中や組付け後に、密着層１２が漏れ出したりする恐れがなく、その取扱い性や耐久性が有利に向上され得ているのである。
【００４０】
ところで、上述せる如き木質化粧板２を製造するに際しては、例えば、先ず、透明パネル１４が、図２（ａ）に示されるように、所定の製品表面形状を有する上壁部１４ａと、基材４及び突板シート層１０の側面を覆うように垂下する側壁部１４ｂとを一体的に有するように、上述せる如きアクリル樹脂等の透明な樹脂が射出成形等の公知の樹脂成形手法によって成形されることによって、準備される。
【００４１】
一方、図２（ｂ）に示されるように、所定の形状を有する硬質の基材４が、ＡＢＳ樹脂等が射出成形等の公知の樹脂成形手法によって成形されることにより準備され、そしてこの基材４の表面側部分に、スプレーガンや刷毛等により、接着剤（図示せず）が、数１０〜数１００μｍ程度の厚さにて塗布される。
【００４２】
次いで、図２（ｃ）に示されるように、予め突板６の裏面側に裏打ち材８が接着されて形成された突板シート層１０が、基材４上に塗布された接着剤が硬化する前に、突板６が表面側となるような向きで重ね合わされることによって、固着される。なお、この固着の際には、突板６表面の繊維や導管が潰されて、平面的な意匠とならないように、その圧力が適宜に設定されて、固着せしめられることとなるが、一般には、２〜６ｋｇｆ／ｃｍ2 程度の押圧力にて固着されることとなる。
【００４３】
その後、図２（ｄ）に示されるように、突板シート層１０上に位置するようにして、突板シート層１０及び先に準備した透明パネル１４の表面に対して濡れ性を有する、上述せる如き透明な液状乃至はゲル状の樹脂材料が、所定厚さに塗布されることによって、密着層１２が形成される。
【００４４】
そして、図２（ｅ）に示されるように、予め準備された透明パネル１４が、密着層１２を介して、突板シート層１０に密着されるように組み付けられた後、透明な液状乃至はゲル状の樹脂材料（密着層１２）が硬化せしめられることによって、目的とする木質化粧板２が完成させられるのである。
【００４５】
このように、本発明に従う木質化粧板の製造方法にあっては、基材４上に固着された突板シート層１０と、予め成形された透明パネル１４とを、密着層１２を介して単に密着させるのみで、目的とする木質化粧板が容易に得られるのであり、従来のホットプレスによって透明樹脂シートを貼着する木質化粧板の製造方法のように、突板６に対して高温・高圧をかける必要がないところから、その製造コストが有利に低く抑えられ得ると共に、突板６の表面の繊維や導管等が潰されるような恐れがなく、得られる木質化粧板２において、自然木の木質感が有利に発揮され得ることとなるのである。
【００４６】
以上、本発明の好ましい実施形態について詳述したが、それは、あくまでも例示に過ぎないものであって、本発明は、そのような実施形態に係る具体的な記述によって、何等限定的に解釈されるものでないことが、理解されるべきである。
【００４７】
例えば、上記せる実施形態においては、基材４の形状は、所定の厚さを有する矩形形状とされていたが、本発明においては、何等、これに限定されるものではなく、当然のことながら、目的とする木質化粧板２の形状に対応した形状を有する基材４が、適宜に用いられ得るものである。更に、基材４の形成材料としても、上述せる如き熱可塑性樹脂に何等限定されるものではなく、ステンレスやアルミニウム又はその合金等の金属材料も、目的に応じて適宜に採用可能である。
【００４８】
また、上記実施形態において、透明パネル１４は、基材４の側面を覆うように垂下する側壁部１４ｂを有するように構成されていたが、本発明にあっては、かかる側壁部１４ｂは、有利な構成ではあるものの、必須の構成ではなく、図３に示されるように、透明パネル１４が上壁部のみからなるように構成されていても、何等差支えない。なお、その場合においては、密着層１２が硬化せしめられることによって、突板シート層１０と透明パネル１４とが接合させられることとなる。
【００４９】
さらに、上記実施形態においては、密着層１２は、硬質な透明樹脂を与える透明な液状乃至はゲル状の樹脂材料にて形成され、そしてその後硬化せしめられることにより、バインダ層として機能するように構成されていたが、本発明においては、かかる密着層１２は、突板シート層１０と透明パネル１４の表面を濡らしつつ、それらが密着せしめられるように、それらの間に介在させられておれば、何等、硬化せしめられている必要はないのであり、例えば、通常のエラストマーに比して非常に低密度に架橋を行なって得られるシリコーンゲルやウレタンゲル等のエラストマーゲルやアルギン酸ナトリウム、カルボキシメチルセルロース、ポリビニルアルコール、ポリアクリル酸、ポリアクリルアミド、ポリビニルピロリドン、ポリエチレンオキシド等の水溶性高分子の高濃度水溶液やゲル化物等の、硬化することのない液状乃至はゲル状の樹脂により形成されていても、何等差支えない（図４及び図５参照）。なお、このように、組付け後においても硬化することなく流動性を有する液状乃至はゲル状の樹脂により密着層１２が形成せしめられている場合には、組付け後に突板６が伸縮したりしても、密着層１２が突板シート層１０から剥離せしめられるようなことが有利に回避され得るような構成が採用され、これによって、得られる木質化粧板２の耐候性や耐久性が有利に向上せしめられることとなる。
【００５０】
なお、そのような硬化することのない液状乃至は樹脂材料にて密着層１２を形成する場合には、密着層１２は、上記実施形態のように、突板シート層１０と透明パネル１４とを接合せしめるバインダ層として機能し得ないため、好ましくは、例えば、図４に示されるように、透明パネル１４が、基材４の側面を覆うように垂下する側壁部１４ｂを一体的に有し、そしてかかる側壁部１４ｂと基材４との間に、それらを固定するための固定機構として、爪部１６が、基材４上に設けられる一方、それに係合する係止部１８が、透明パネル１４の側壁部１４ｂ上に設けらて、それら爪部１６と係止部１８とが係合されることによって、基材４、突板シート層１０及び透明パネル１４が、一体化せしめられ得るように構成されるのである。
【００５１】
また、かかる固定機構により、基材４、突板シート層１０、透明パネル１４を一体化せしめる場合には、透明パネル１４の側壁部１４ｂにおける固定機構の配設部位が、不透明な有色部位２０とされていることが望ましい。そのような有色部位２０を設けることによって、爪部１６の隠蔽が有利に実現され得ることとなって、かかる爪部１６によって、得られる木質化粧板２の美感が損なわれるようなことが、有利に回避され得るのである。なお、かかる着色部位の形成は、透明パネル１４を成形後、爪部１６が隠れるように、不透明塗料にて塗装を行なったり、透明パネル１４の成形の際に、従来から公知のインサート成形や二色成形によって、係止部１８の周辺を不透明樹脂にて形成することにより、容易に行なうことが可能である。
【００５２】
さらに、本発明において採用され得る固定機構としては、図４に例示されるものに何等限定されるものではなく、例えば、爪部１６が透明パネル１４側に設けられる一方、係止部１８が基材４側に設けられるようになっていても、何等差支えなく、また、そのような爪部１６と係止部１８との係合による固定機構の他にも、ビス締めや溶着等の種々の公知の固定機構が、何れも有利に採用可能である。
【００５３】
加えて、そのような透明パネル１４の側壁部１４ｂと基材４との間の固定機構の採用に代えて、図５に示されるように、基材４や突板シート層１０の側面と透明パネル１４の側壁部１４ｂとの間に、所定の接着層２２を設けて、基材４、突板シート層１０、透明パネル１４を一体化せしめるようにしても何等差支えない。
【００５４】
なお、本発明にあっては、上述せるような固定機構（爪部１６、係止部１８）や接着層２２は、上述せるように、密着層１２が、硬化することのない液状乃至はゲル状の樹脂により形成されている場合に、好ましく採用され得るものであることは勿論のこと、密着層１４が、硬質の透明な樹脂を与える液状乃至はゲル状の樹脂材料を用いて形成された後、硬化せしめられることによって、突板シート層１０と透明パネル１４とを接合せしめるバインダ層として機能する場合にも採用され得ることは言うまでもないところであり、それにより、基材４、突板シート層１０及び透明パネル１４がより一層有利に強固に接合せしめられ得ることとなる。
【００５５】
また、上記した実施形態においては、図１に示されるように、透明パネル１４の表面形状は、その下層の突板シート層１０の表面形状に対応した単純な平面形状であったが、本発明にあっては、透明パネル１４の表面形状は、そのような平面形状に何等限定されるものではなく、例えば、図６に示されるように、突板シート層１０の表面形状とは異なる複雑な波状の表面２４を有するようにすることも可能である。
【００５６】
このように、本発明に従う木質化粧板２にあっては、透明パネル１４は、硬質な透明材料を用いて予め成形されるものであって、従来のクリア塗膜の形成や透明樹脂シートの貼着による木質化粧板のように、突板の表面に一定の厚みをもって形成せしめられるものではないところから、そのような従来の木質化粧板の製造方法によっては到底得られないような、突板６（基材４）の表面形状とは異なる、独自の三次元的な表面形状を有する木質化粧板２が、容易に得られるのであり、これにより、従来に比して、その意匠の幅が格段に拡張され得ているのである。しかも、そのような複雑な表面形状を有する透明パネル１４は、所望の製品表面形状を与える成形キャビティ内にて、従来から公知の射出成形を行なうことにより、容易に且つ有利に、低コストにて得られるのである。
【００５７】
また、本発明にあっては、透明パネル１４及び密着層１２は、何れも、透明な材料にて構成されて、その下層の突板６が透けて見えるようになっているのであるが、かかる透明パネル１４及び密着層１２は、透明であれば、有色であっても、無色であってもよく、目的に応じて適宜に着色を施すことが可能であり、それにより、得られる木質化粧板２に、より一層高度な意匠性が付与され得ることとなる。
【００５８】
さらに、上記実施形態においては、突板シート層１０が、突板６と、それを支持する裏打ち層８とから形成されていたが、本発明にあっては、かかる裏打ち層８は、何等必須の構成ではないのであり、また、上記実施形態において、突板シート層１０は、基材４の表面側部分に塗布された接着剤により接着されることによって、固着せしめられていたが、かかる固着形態も、何等これに限定されるものではなく、例えば、インサート成形によりそれらを固着せしめるようにすることも可能である。
【００５９】
加えて、木質化粧板２の製造方法にあっても、上記の実施形態においては、密着層１２は、突板シート層１０上に位置せしめられるように、突板シート層１０上に塗布されることによって形成されていたが、かかる密着層１２の形成方法も、何等これに限定されるものではなく、透明パネル１４の表面側を下方に向けて載置した状態で、かかる透明パネル１４の裏面側に、透明な液状乃至はゲル状の樹脂材料を塗布乃至は流し入れることによって、密着層１２を形成するようにしたり、或いは、予め基材４及び突板シート層１０と透明パネル１４とを所定の空間を空けてそれぞれ配置しておき、突板シート層１０と透明パネルとの間隙に、液状乃至はゲル状の透明樹脂材料を注入することによって、密着層１２を形成するようにしてもよく、これらの方法は、特に、液状の樹脂材料を用いて密着層１２を形成せしめる場合に、作業性の観点から、有利に採用されることとなる。
【００６０】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【図面の簡単な説明】
【００６１】
【図１】本発明に従う木質化粧板の一実施形態を示す縦断面説明図である。
【図２】本発明に従う木質化粧板２の製造工程を順に追って示す縦断面説明図であって、（ａ）及び（ｂ）は、それぞれ、準備された透明パネル１４及び基材４を示す図であり、（ｃ）は、（ｂ）において準備された基材４上に突板シート層１０を配置して固定した状態を示す図であり、（ｄ）は、（ｃ）の工程の後、突板シート層１０上に密着層１２を形成せしめた状態を示し、（ｅ）は、（ｄ）の工程の後、突板シート層１０と（ａ）において準備された透明パネル１４とを、密着層１２を介して密着せしめ、その後密着層１２を硬化せしめた状態を示す図である。
【図３】本発明に従う木質化粧板の別の一実施形態を示す縦断面説明図である。
【図４】本発明に従う木質化粧板の更に別の一実施形態を示す縦断面説明図である。
【図５】本発明に従う木質化粧板の他の一実施形態を示す縦断面説明図である。
【図６】本発明に従う木質化粧板の更に他の一実施形態を示す縦断面説明図である。
【符号の説明】
【００６２】
２  木質化粧板                         ４  基材
６  突板                               ８  裏打ち層
１０  突板シート層                     １２  密着層
１４  透明パネル                       １４ａ  上壁部
１４ｂ  側壁部                         １６  爪部
１８  係止部                           ２０  有色部位
２２  接着層                           ２４  波状表面
【図１】
2009096143.tif 000003
【図２】
2009096143.tif 000004
【図３】
2009096143.tif 000005
【図４】
2009096143.tif 000006
【図５】
2009096143.tif 000007
【図６】
2009096143.tif 000008